(57)【要約】【課題】延性に優れた高強度低比重鋼板の製造方法を提供する。【解決手段】比重＜７．２であり、引張強度が４４０ＭＰａ以上であり、伸びが２５％以上である延性に優れた高強度低比重鋼板を製造する方法であって、質量％で、Ｃ：０．００１〜０．０１％、Ｓｉ：３．０％以下、Ｍｎ：０．０１〜３．０％、Ｐ：０．０２％以下、Ｓ：０．０１％以下、Ａｌ：５．０〜１０．０％、Ｎ：０．００１〜０．０５％を含有し、残部がＦｅおよび不可避的不純物からなる鋼スラブを１１００℃以上の温度に加熱し、１０００℃以上の温度で圧下率３０％以上の大圧下を少なくとも１パス以上含みかつ８００℃以上の仕上げ圧延温度で熱間圧延することを特徴とする延性に優れた高強度低比重鋼板の製造方法。【選択図】なし【特許請求の範囲】
【請求項１】
比重＜７．２であり、引張強度が４４０ＭＰａ以上であり、伸びが２５％以上である延性に優れた高強度低比重鋼板を製造する方法であって、質量％で、
Ｃ  ：０．００１〜０．０１％、
Ｓｉ：３．０％以下、
Ｍｎ：０．０１〜３．０％、
Ｐ  ：０．０２％以下、
Ｓ  ：０．０１％以下、
Ａｌ：５．０〜１０．０％、
Ｎ  ：０．００１〜０．０５％
を含有し、残部がＦｅおよび不可避的不純物からなる鋼スラブを１１００℃以上の温度に加熱し、１０００℃以上の温度で圧下率３０％以上の大圧下を少なくとも１パス以上含みかつ８００℃以上の仕上げ圧延温度で熱間圧延することを特徴とする延性に優れた高強度低比重鋼板の製造方法。
【請求項２】
さらに、質量％で、
Ｔｉ：０．００５〜０．３％、
Ｎｂ：０．００５〜０．３％
の１種または２種を含有することを特徴とする請求項１記載の延性に優れた高強度低比重鋼板の製造方法。
【請求項３】
さらに、質量％で、
Ｃｒ：０．０５〜３．０％、
Ｎｉ：０．０５〜５．０％、
Ｍｏ：０．０５〜３．０％、
Ｃｕ：０．１〜３．０％、
Ｂ  ：０．０００３〜０．０１％、
Ｖ  ：０．０１〜０．５％
の１種または２種以上を含有することを特徴とする請求項１または２記載の延性に優れた高強度低比重鋼板の製造方法。
【請求項４】
さらに、質量％で、
Ｃａ：０．００１〜０．０１％、
Ｍｇ：０．０００５〜０．０１％、
Ｚｒ：０．００１〜０．０５％、
ＲＥＭ：０．００１〜０．０５％
の１種または２種以上を含有することを特徴とする請求項１〜３のいずれか１項に記載の延性に優れた高強度低比重鋼板の製造方法。
【請求項５】
鋼板を巻き取った後、７００℃以上１１００℃以下の温度で焼鈍することを特徴とする請求項１〜４のいずれか１項に記載の延性に優れた高強度低比重鋼板の製造方法。
【請求項６】
鋼板を巻き取った後、酸洗し、冷間圧延を行い、６００℃以上１１００℃以下の温度で焼鈍することを特徴とする請求項１〜５のいずれか１項に記載の延性に優れた高強度低比重鋼板の製造方法。
【発明の詳細な説明】
【技術分野】
【０００１】
本発明は、自動車部品などに用いられる延性に優れた高強度低比重鋼板およびその製造方法に関するものである。
【背景技術】
【０００２】
近年、環境問題への対応のため、炭酸ガス排出低減や燃費低減を目的に、自動車の軽量化が望まれている。自動車の軽量化のためには、鋼材の高強度化が有効な手段であるが、部材の剛性によって板厚が制限されている場合には、高強度化しても板厚を低減することができず、軽量化が困難であった。
【０００３】
上記の場合に軽量化を達成する手段としては、鋼材に比べて比重の低いアルミ合金板の使用が考えられるが、アルミ合金板は高価格であることに加え、鋼材に比べて加工性が劣っていることや、鋼板との溶接が困難である等の欠点があるために、自動車部材への適用は限定されたものとなっている。
【０００４】
そこで、鋼板とアルミ合金板の長所を兼ね備えたものとして、鉄にアルミを多量に添加した高Ａｌ含有鋼板が考えられ、例えば、特許文献１には、Ｃ：０．００２〜０．１％、Ａｌ：３〜１０％と、Ｎｉ、Ｃｏ、Ｃｕの１種又は２種以上を０．０１〜７％、Ｍｎ：５％以下、２％以下のＳｉおよびＴｉの１種又は２種以上を０．１〜６％、Ｏ：０．０００５〜０．０４％、Ｎ：０．０００２〜０．０５％、残余Ｆｅおよび不可避的不純物からなる低比重の吸振合金が開示されている。
【０００５】
しかし、このような高Ａｌ含有鋼板は、（ｉ）製造性が劣ること（特に圧延時に割れが発生すること）、（ii）延性が低いこと、などの理由から、自動車用鋼板として適用することは困難であった。
【０００６】
また、多量のＡｌを含有すると延性、熱間加工性および冷間加工性が大幅に劣化し、特許文献１にあるように、比較的高温長時間の焼鈍（６５０〜１２００℃で５〜６００分加熱）により鋼板を製造する必要があり、通常の薄鋼板製造プロセス、例えば、連続焼鈍などで高Ａｌ含有鋼板を製造することや、良好な強度および延性レベルを確保することは困難であった。
【０００７】
高Ａｌ含有鋼板の延性を向上させる技術として、例えば、特許文献２には、Ａｌ：４〜９．５％、Ｔｉ：０．５〜２．０％、Ｍｏ：０．５〜２％、Ｚｒ：０．１〜０．８％、Ｃ：０．０１〜０．５％および残余Ｆｅを含有するアルミニウム含有鉄基合金の技術が提案されているが、低比重に関する言及はなく、重量元素であるＭｏやＺｒが必須となっており、低比重化に考慮しているとはいえない。
【０００８】
また、製造性についても、鍛造することや温間圧延を行うこととしており、いわゆる、溶解から熱間圧延、冷間圧延へと至る広く工業的に行われている製造方法、製造設備を用いた製法とは異なる。また、本発明者らの試験では、大幅な延性の改善には至っていない。
【０００９】
また、特許文献３には、Ｃ：０．０５％以下、Ｓｉ：０．１〜１％、Ａｌ：２〜８％、Ｙ：０．０１〜１％および残余Ｆｅを含有する耐酸化性の鉄合金が提案されているが、低比重に関する言及はなく、耐酸化性を向上させるために重量元素であるＹが必須となっており、低比重化に考慮しているとはいえない。また、強度や延性に関する言及はなく、本発明者らの試験では、大幅な延性の改善には至っていない。
【００１０】
また、特許文献４には、Ｃ：０．０２〜０．１％、Ｓｉ≦０．５、Ｍｎ：０．２〜２．０％、Ｐ≦０．０５、Ｓ≦０．０１、Ａｌ：０．５〜５％および残余Ｆｅを含有する鋼板が提案されているが、Ａｌ含有量が５％以下と小さいため、低比重化の効果が小さい。また、Ａｌを５％を超えて添加した場合には、成形性や冷間加工性が大幅に劣化するため製造が困難であると記載されている。
【００１１】
また、特許文献５には、Ｓｉ＜０．２％、Ｍｎ：０．０３〜０．２％、Ａｌ：５〜９％、総計で１％以下のＣｕ＋Ｍｏ＋Ｗ＋Ｃｏ＋Ｃｒ＋Ｎｉ、総計で０．１％以下のＳｃ＋Ｙ＋ＲＥＭおよび残余Ｆｅを含有する鋼板が提案されており、特許文献６には、Ｃ：０．００３６〜０．１％、Ｓｉ＜０．２％、Ｍｎ：０．０３〜０．２％、Ａｌ：７〜９％、総計で１％以下のＣｕ＋Ｍｏ＋Ｗ＋Ｃｏ＋Ｃｒ＋Ｎｉ、総計で０．１％以下のＳｃ＋Ｙ＋ＲＥＭおよび残余Ｆｅを含有する鋼板が提案されているが、いずれも、成形性や製造性を改善するための製造技術はなんら提案されておらず、本発明者らの試験では、これらの成分の鋼板を通常の薄鋼板製造プロセスで製造することは困難であった。
【００１２】
また、特許文献７には、Ａｌ：６〜１０％および残余Ｆｅを含有し、平均結晶粒径が３００〜７００μｍの範囲内である制振合金材料が提案されているが、結晶粒径がこれほど大きいと、プレス加工時にオレンジピールと呼ばれる表面欠陥（肌荒れ）が生じるために、自動車部材への適用は困難である。また、成形性や製造性を改善するための製造技術は、なんら提案されていない。
【００１３】
以上のように、従来の技術では、延性に優れた高強度低比重鋼板を工業規模で生産することは困難であった。
【先行技術文献】
【特許文献】
【００１４】
【特許文献１】特開平３−１４０４３９号公報
【特許文献２】特開平８−２５３８４４号公報
【特許文献３】米国特許第４，３３４，９２３号公報
【特許文献４】特許第２５１７４９２号公報
【特許文献５】米国特許第６，３８３，６６２Ｂ１号公報
【特許文献６】特許第３４５７３３１号公報
【特許文献７】特開２００１−５９１３９号公報
【発明の概要】
【発明が解決しようとする課題】
【００１５】
本発明は、上記したような問題点を解決しようとするものであって、延性に優れた高強度低比重鋼板、および、その製造方法を提供することを目的とする。
【課題を解決するための手段】
【００１６】
本発明者らは、鉄ベースで多量のＡｌを含有し、成分の異なる種々の素材について、延性、熱間加工性および冷間加工性を改善するための方法について、成分と製造法の両面から研究を重ねた結果、高Ａｌ含有鋼の延性、熱間加工性および冷間加工性の劣化は、粒界脆化によるものであり、Ａｌ含有量を５．０〜１０．０％としたうえで、ＳおよびＰを極低化し、さらに、極低Ｃ化により粒内に析出する炭窒化物を低減して粒界と粒内の強度差を低減し、さらに、熱延条件の適性化により熱延時にフェライトの再結晶を促進させ細粒化することにより、粒界強度を向上でき、延性、熱間加工性および冷間加工性を大幅に改善できることを知見した。
【００１７】
本発明は、このような知見に基づいて構成されたものであり、その要旨は、以下のとおりである。
【００１８】
（１）比重＜７．２であり、引張強度が４４０ＭＰａ以上であり、伸びが２５％以上である延性に優れた高強度低比重鋼板を製造する方法であって、質量％で、Ｃ：０．００１〜０．０１％、Ｓｉ：３．０％以下、Ｍｎ：０．０１〜３．０％、Ｐ：０．０２％以下、Ｓ：０．０１％以下、Ａｌ：５．０〜１０．０％、Ｎ：０．００１〜０．０５％を含有し、残部がＦｅおよび不可避的不純物からなる鋼スラブを１１００℃以上の温度に加熱し、１０００℃以上の温度で圧下率３０％以上の大圧下を少なくとも１パス以上含みかつ８００℃以上の仕上げ圧延温度で熱間圧延することを特徴とする延性に優れた高強度低比重鋼板の製造方法。
【００１９】
（２）前記（１）記載の成分を含有し、さらに、質量％で、Ｔｉ：０．００５〜０．３％、Ｎｂ：０．００５〜０．３％の１種または２種を含有することを特徴とする前記（５）記載の延性に優れた高強度低比重鋼板の製造方法。
【００２０】
（３）前記（１）または（２）記載の成分を含有し、さらに、質量％で、Ｃｒ：０．０５〜３．０％、Ｎｉ：０．０５〜５．０％、Ｍｏ：０．０５〜３．０％、Ｃｕ：０．１〜３．０％、Ｂ：０．０００３〜０．０１％、Ｖ：０．０１〜０．５％の１種または２種以上を含有することを特徴とする前記（５）または（６）記載延性に優れた高強度低比重鋼板の製造方法。
【００２１】
（４）前記（１）〜（３）のいずれかに記載の成分を含有し、さらに、質量％で、Ｃａ：０．００１〜０．０１％、Ｍｇ：０．０００５〜０．０１％、Ｚｒ：０．００１〜０．０５％、ＲＥＭ：０．００１〜０．０５％の１種または２種以上を含有することを特徴とする前記（１）〜（３）のいずれかに記載の延性に優れた高強度低比重鋼板の製造方法。
【００２２】
（５）鋼板を巻き取った後、７００℃以上１１００℃以下の温度で焼鈍することを特徴とする前記（１）〜（４）のいずれかに記載の延性に優れた高強度低比重鋼板の製造方法。
【００２３】
（６）鋼板を巻き取った後、酸洗し、冷間圧延を行い、６００℃以上１１００℃以下の温度で焼鈍することを特徴とする前記（１）〜（４）のいずれかに記載の延性に優れた高強度低比重鋼板の製造方法。
【発明の効果】
【００２４】
本発明によれば、延性に優れた高強度低比重鋼板を得ることができる。
【発明を実施するための形態】
【００２５】
以下に、本発明における各要件の意義および限定理由について、具体的に説明する。
【００２６】
まず、本発明における延性に優れた高強度低比重鋼板の成分限定理由について、説明する。なお、％は、質量％を意味する。
【００２７】
Ｃ：Ｃは強度を向上させるために必須の元素であるが、０．００１％未満ではその効果が発現せず、一方、０．０１％を超える過剰の添加は、粒内への炭化物析出により粒界と粒内の強度差が拡大するために粒界脆化を促進する。したがって、Ｃ含有量は０．００１〜０．０１％とした。
【００２８】
Ｓｉ：Ｓｉは固溶強化により鋼板の強度を増大させるのに有用な元素であるが、３．０％を超える過剰の添加は、熱間加工性を低下させるとともに、熱間圧延で生じるスケールの剥離性や化成処理性を著しく劣化させる。したがって、Ｓｉ含有量は３．０％以下とした。
【００２９】
Ｍｎ：ＭｎはＭｎＳを形成して、固溶Ｓによる粒界脆化を抑制するために有効な元素である。０．０１％未満ではその効果が発現されず、３．０％を超える過剰の添加は、逆に、靭性を劣化させる。したがって、Ｍｎ含有量は０．０１〜３．０％とした。
【００３０】
Ｓ含有量が大きい場合でも、Ｍｎの粒界脆化抑制効果を十分に発揮させるために、より望ましくは０．２％超〜３．０％とする。また、Ｓ含有量を０．００５％未満まで極低下できる場合には、逆に、ＭｎＳの析出を極力抑えることによって延性や加工性を改善できるので、Ｍｎ含有量は０．０３％未満とすることが望ましい。
【００３１】
Ｐ：Ｐは粒界に偏析して粒界強度を低下させ、靱性を劣化させる不純物元素であり、可及的低レベルが望ましいが、現状の精錬技術の到達可能レベルとコストを考慮して、上限を０．０２％とした。
【００３２】
Ｓ：Ｓは熱間加工性および靭性を劣化させる不純物元素であり、可及的低レベルが望ましいが、現状の精錬技術の到達可能レベルとコストを考慮して、上限を０．０１％とした。
【００３３】
また、Ｓの含有量を０．００５％未満まで極低下できる場合には、同時に、Ｍｎ含有量を０．０３％未満まで低減して、ＭｎＳの析出を極力抑えることにより、延性や加工性を改善できるので、Ｓの含有量の上限を０．００５％未満としてもよい。
【００３４】
Ａｌ：Ａｌは低比重化を達成するための必須の元素である。５．０％未満では低比重化の効果が少ないので、下限を５．０％とした。一方、１０．０％を超えると、金属間化合物の析出が顕著となり、延性、熱間加工性および冷間加工性が劣化するので、Ａｌの含有量を５．０〜１０．０％とした。低比重化の効果をできるだけ大きくするためには、Ａｌの含有量を９．０超〜１０．０％とすることが望ましい。
【００３５】
Ｎ：Ｎは窒化物を形成し結晶粒粗大化を抑制する効果があるが、０．００１％未満ではその効果が発現されず、一方、０．０５％を超えて添加すると、靭性が劣化するため、Ｎ含有量を０．００１〜０．０５％とした。
【００３６】
以上が本発明の基本成分であり、通常は、上記以外は、Ｆｅおよび不可避的不純物からなるが、所望の強度レベルやその他の必要特性に応じて、Ｔｉ、Ｎｂ、Ｃｒ、Ｎｉ、Ｍｏ、Ｃｕ、Ｂ、Ｖ、Ｃａ、Ｍｇ、Ｚｒ、ＲＥＭの１種または２種以上を添加してもよい。
【００３７】
Ｔｉ：ＴｉはＴｉＮを形成し結晶粒粗大化を抑制する効果があるが、０．００５％未満ではそれらの効果が発現されず、一方、０．３％を超えて過剰添加すると、靭性が劣化するため、Ｔｉの含有量を０．００５〜０．３％とした。
【００３８】
Ｎｂ：Ｎｂは微細な炭窒化物を形成し結晶粒粗大化を抑制する効果があるが、０．００５％未満ではその効果が発現されず、一方、０．３％を超えて過剰添加すると、靭性が劣化するため、Ｎｂの含有量を０．００５〜０．３％とした。
【００３９】
Ｃｒ：Ｃｒは延性および靭性を向上させる有効な元素である。この効果は０．０５％未満では発現されず、一方、３．０％を超える過剰添加は靭性を劣化させる。したがって、Ｃｒの含有量を０．０５〜３．０％とした。
【００４０】
Ｎｉ：Ｎｉは延性および靭性を向上させる有効な元素である。この効果は０．０５％未満では発現されず、一方、５．０％を超える過剰添加は、靭性を劣化させる。したがって、Ｎｉの含有量を０．０５〜５．０％とした。
【００４１】
Ｍｏ：Ｍｏは延性および靭性を向上させる有効な元素である。この効果は０．０５％未満では発現されず、一方、３．０％を超える過剰添加は靭性を劣化させる。したがって、Ｍｏの含有量を０．０５〜３．０％とした。
【００４２】
Ｃｕ：Ｃｕは延性および靭性を向上させる有効な元素である。この効果は０．１％未満では発現せず、一方、３．０％を超える過剰添加は靭性を劣化させる。したがって、Ｃｕの含有量を０．１〜３．０％とした。
【００４３】
Ｂ：Ｂは自ら粒界に偏析することにより、粒界結合力を向上させるとともに、ＰおよびＳの粒界偏析を抑制し、粒界強度を高め、延性、靭性、および、熱間加工性を向上させるのに有効な元素である。これらの効果は０．０００３％未満では発現されず、一方、０．０１％を超えて過剰添加すると、粒界に粗大な析出物が生成し熱間加工性が劣化するため、Ｂの含有量を０．０００３〜０．０１％とした。
【００４４】
Ｖ：Ｖは微細な炭窒化物を形成し結晶粒粗大化を抑制する効果があるが、０．０１％未満ではその効果が発現せず、一方、０．５％を超えて過剰添加すると靭性が劣化するため、Ｖの含有量を０．０１〜０．５％とした。
【００４５】
Ｃａ、Ｍｇ、Ｚｒ、ＲＥＭ：Ｃａ、Ｍｇ、Ｚｒ、ＲＥＭは、いずれもＳによる熱間加工性や靭性の劣化を抑制する有効な元素である。この効果はＣａは０．００１％未満、Ｍｇは０．０００５％未満、Ｚｒは０．００１％未満、ＲＥＭは０．００１％未満では発現せず、一方、Ｃａは０．０１％、Ｍｇは０．０１％、Ｚｒは０．０５％、ＲＥＭは０．０５％を超える過剰添加は、靭性を劣化させる。したがって、Ｃａの含有量を０．００１〜０．０１％、Ｍｇの含有量を０．０００５〜０．０１％、Ｚｒの含有量を０．００１〜０．０５％、ＲＥＭの含有量を０．００１〜０．０５％とした。
【００４６】
次に、特性値の限定理由について述べる。比重は、７．２以上では自動車用鋼板として通常使用されている鋼板の比重（鉄の比重７．８６と同程度）と比較して、軽量化効果が小さいので、７．２未満とする。強度および延性については、自動車用鋼板として必要な特性を考慮して、引張強度４４０ＭＰａ以上、伸び２５％以上とする。
【００４７】
次に、製造条件の限定理由について述べる。
【００４８】
前記（１）〜（４）のいずれかに係る本発明においては、前記（１）〜（４）の各成分からなる鋼スラブを１１００℃以上の温度に加熱し、１０００℃以上の温度で圧下率３０％以上の大圧下を少なくとも１パス以上含みかつ８００℃以上の仕上げ圧延温度で熱間圧延する。
【００４９】
スラブ加熱温度が１１００℃未満であると、炭窒化物が十分に固溶せずに必要な強度や延性が得られないため、スラブ加熱温度の下限は１１００℃とした。加熱温度の上限は特に定めないが、結晶粒の粗大化を抑制するために、１２５０℃以下とすることが望ましい。
【００５０】
熱延時に、フェライトの再結晶を促進させ細粒化するために、１０００℃以上の温度で圧下率３０％以上の大圧下を少なくとも１パス以上含むことが必要である。この条件が満たされないと、フェライトの再結晶が進まず粗大なフェライト粒が残存し、良好な延性、熱間加工性および冷間加工性が得られない。
【００５１】
仕上げ圧延温度が８００℃未満であると、熱間加工性が劣化し、熱延中に割れが生じるため、仕上げ圧延温度の下限は８００℃にした。仕上げ温度の上限は特に定めないが、結晶粒の粗大化を抑制するために、９５０℃以下とすることが望ましい。
【００５２】
巻き取り温度は特に制限するものではなく、仕上げ温度〜室温の温度範囲で行って問題ない。
【００５３】
前記（５）に係る本発明において、熱延板の延性を向上させるために、再結晶や炭化物析出制御の観点から、熱延板を巻き取った後、７００℃以上１１００℃以下の温度で焼鈍してもよい。
【００５４】
ここで、焼鈍温度が７００℃未満ではその効果が小さく、１１００℃を超えると結晶粒が粗大化し粒界脆化が助長されるため、熱延板の焼鈍温度は７００℃以上１１００℃以下の温度範囲とした。
【００５５】
前記（６）に係る本発明において、冷延鋼板を製造する場合には、鋼板を巻き取った後、酸洗し、冷間圧延を行い、６００℃以上１１００℃以下の温度で焼鈍する。
【００５６】
焼鈍温度が６００℃未満では、未再結晶・未回復となり十分な効果が得られず、一方、１１００℃を超えると、結晶粒が粗大化し粒界脆化が助長されるため、冷延板の焼鈍温度は６００℃以上１１００℃以下の温度範囲とした。
【実施例１】
【００５７】
以下、実施例により本発明とその効果を、さらに具体的に説明する。
【００５８】
表１に示す組成を有する鋼を、表２に示す条件で熱間圧延し、冷間圧延した後、表２に示す条件で焼鈍した。
【００５９】
熱間圧延後および冷間圧延後に、それぞれ、熱延板および冷延板における割れ発生状況を観察した。結果を表２に併せて示す。
【００６０】
焼鈍後の板の比重および機械的特性を評価した。比重の測定はピクノメータを用いて行った。比重、降伏応力、引張強度および伸びを、表２に併せて示す。
【００６１】
本発明例（Ｎｏ．１〜５）では、比重＜７．２を満たしており、引張強度は４４０ＭＰａ以上であり、延性に関しては３０％以上の高い伸びが得られており、熱延板および冷延板の割れも発生していない。
【００６２】
一方、成分のいずれか一つ以上が本発明の成分限定範囲から逸脱している比較例（Ｎｏ．６、７、８）では、いずれも、伸びが２０％以下であり、延性に劣ることがわかる。また、これらの比較例では、熱延板および冷延板の割れも発生しており、熱間加工性や冷間加工性にも劣ることがわかる。
【００６３】
また、製造条件が本発明の限定範囲から逸脱している比較例（Ｎｏ．９、１０、１１）では、いずれも、伸びが２０％以下であり、かつ、熱延板および冷延板に割れが発生しており、延性や熱間加工性および冷間加工性に劣ることがわかる。
【００６４】
【表１】
2010133028.tif 000002
【００６５】
【表２】
2010133028.tif 000003
【実施例２】
【００６６】
また、表１に示す組成を有する鋼を、表２に示す条件で熱間圧延した熱延板についても比重および機械的特性を評価した。熱延板の比重、降伏応力、引張強度および伸びを、表３に示す。さらに、この熱延板について、表４に示す条件で熱延板焼鈍を行い熱延板焼鈍材についても、比重および機械的特性を評価した。熱延板焼鈍材の比重、降伏応力、引張強度および伸びを、表４に示す。
【００６７】
本発明例（Ｎｏ．１〜５）では、熱延板および熱延板焼鈍材のいずれも、比重＜７．２を満たしており、引張強度は４４０ＭＰａ以上であり、延性に関しては３０％以上の高い伸びが得られている。
【００６８】
一方、成分のいずれか一つ以上が本発明の成分限定範囲から逸脱している比較例（Ｎｏ．６、７、８）では、いずれも、伸びが２０％以下であり、延性に劣ることがわかる。また、熱延条件が本発明の限定範囲から逸脱している比較例（Ｎｏ．９、１０、１１）では、いずれも、伸びが２０％以下であり、延性に劣ることがわかる。
【００６９】
以上より、鋼成分を本発明で示した範囲に特定し、本発明で示した条件で製造することにより、延性に優れた高強度低比重鋼板が得られることが明らかである。
【００７０】
【表３】
2010133028.tif 000004
【００７１】
【表４】
2010133028.tif 000005
【産業上の利用可能性】
【００７２】
前述したように、本発明によれば延性に優れた高強度低比重鋼板を提供することができる。したがって、本発明は、鋼板利用産業上、利用可能性の高いものである。